КАТАЛИТИЧЕСКИ НЕАКТИВНЫЙ ТЕПЛОВОЙ ГЕНЕРАТОР И УСОВЕРШЕНСТВОВАННЫЙ ПРОЦЕСС ДЕГИДРИРОВАНИЯ

1. Система катализаторного слоя для использования в адиабатических неокислительных процессах дегидрирования, содержащая катализатор дегидрирования, включающий в себя следующие отдельные компоненты, физически соединенные друг с другом:
a) активный компонент, выбранный из оксида металла Группы 4, Группы 5, Группы 6 и их сочетаний, и подложку, выбранную из оксида алюминия, глиноземов, моногидрата оксида алюминия, тригидрата оксида алюминия, оксида алюминия-оксида кремния, переходных оксидов алюминия, альфа-оксида алюминия, оксида кремния, силикатов, алюминатов, кальцинированных гидроталькитов, цеолитов и их сочетаний;
b) первый инертный материал, в качестве которого выбран любой из материалов, которые являются каталитически неактивными в условиях реакции, в которых можно осуществить дегидрирование олефинов, и которые обладают высокой плотностью и высокой теплоемкостью, и которые не способны выделять тепло в ходе какой-либо стадии процесса дегидрирования; и
c) вторичный компонент, содержащий тепловыделяющий инертный материал и носитель, пригодный для нанесения на него тепловыделяющего инертного материала, причем упомянутый вторичный компонент является каталитически инертным в отношении реакций дегидрирования или реакций крекинга, или коксообразования и выделяет тепло при его помещении в условия восстановительных и/или окислительных реакций.
2. Система катализаторного слоя по п.1, в которой упомянутый тепловыделяющий инертный материал выбран из меди, хрома, молибдена, ванадия, церия, иттрия, скандия, вольфрама, марганца, железа, кобальта, никеля, серебра, висмута и их сочетаний.
3. Система катализаторного слоя по п.1 или 2, в которой упомянутый тепловыделяющий инертный материал составляет 1-40 мас.% от общей массы вторичного компонента.
4. Система катализаторного слоя по п.1 или 2, в которой упомянутый катализатор, упомянутый первый инертный материал и упомянутый вторичный компонент имеют объемное соотношение, заданное уравнением:
(объем катализатора)/(объем первого инертного материала+объем вторичного компонента)=0,25÷0,75,
и в которой упомянутый первый инертный материал и упомянутый вторичный компонент имеют объемное соотношение, заданное уравнением:
(объем вторичного компонента)/(объем первого инертного материала+объем вторичного компонента)=0,20÷1,0.
5. Система катализаторного слоя по п.1 или 2, в которой упомянутый вторичный компонент приготовлен путем осаждения упомянутого вторичного компонента-носителя вместе с упомянутым тепловыделяющим инертным материалом или путем пропитки вторичного компонента-носителя тепловыделяющим инертным материалом.
6. Система катализаторного слоя по п.1 или 2, в которой упомянутый вторичный компонент дополнительно содержит промотор катализатора, выбранный из щелочных или щелочноземельных металлов - лития, натрия, калия, рубидия, цезия, бериллия, магния, кальция, стронция, бария и их сочетаний.
7. Система катализаторного слоя по любому из пп.1-6, в которой упомянутый вторичный компонент-носитель выбран из оксида алюминия, глиноземов, моногидрата оксида алюминия, бемита, псевдо-бемита, тригидрата оксида алюминия, гиббсита, байерита, оксида алюминия-оксида кремния, переходных оксидов алюминия, альфа-оксида алюминия, оксида кремния, силикатов, алюминатов, кальцинированных гидроталькитов, цеолитов, оксида цинка, оксидов хрома, оксидов магния и их сочетаний.
8. Система катализаторного слоя по п.1 или 2, в которой упомянутый первый инертный материал представляет собой альфа-оксид алюминия.
9. Способ адиабатического неокислительного дегидрирования, включающий в себя
приготовление катализаторного слоя согласно одному из пп.1-8, причем катализаторный слой содержит:
a) активный компонент, выбранный из оксида металла Группы 4, Группы 5, Группы 6 и их сочетаний, и подложку, выбранную из оксида алюминия, глиноземов, моногидрата оксида алюминия, тригидрата оксида алюминия, оксида алюминия-оксида кремния, переходных оксидов алюминия, альфа-оксида алюминия, оксида кремния, силикатов, алюминатов, кальцинированных гидроталькитов, цеолитов и их сочетаний;
b) первый инертный материал, в качестве которого выбран любой из материалов, которые являются каталитически неактивными в условиях реакции, в которой можно осуществить дегидрирование олефинов, и которые обладают высокой плотностью и высокой теплоемкостью, и которые не способны выделять тепло в ходе любой стадии процесса дегидрирования; и
c) вторичный компонент, содержащий тепловыделяющий инертный материал и носитель, пригодный для нанесения на него тепловыделяющего инертного материала, причем упомянутый вторичный компонент является каталитически инертным в отношении реакций дегидрирования или реакций крекинга, или коксообразования и выделяет тепло при его помещении в условия восстановительных и/или окислительных реакций;
восстановление упомянутого катализаторного слоя;
пропускание сырьевого потока алифатического углеводорода в катализаторный слой для дегидрирования;
дегидрирование сырьевого потока алифатического углеводорода; и
продувание паром и регенерацию катализаторного слоя.
10. Способ по п.9, в котором упомянутый катализатор, упомянутый первый инертный материал и упомянутый вторичный компонент имеют объемное соотношение, заданное уравнением:
(объем катализатора)/(объем первого инертного материала+объем вторичного компонента)=0,25÷0,75,
и в которой упомянутый первый инертный материал и упомянутый вторичный компонент имеют объемное соотношение, заданное уравнением:
(объем вторичного компонента)/(объем первого инертного материала+объем вторичного компонента)=0,20÷1,0.